(57)【要約】【課題】表面に圧縮応力層を有し、且つ紫外線及び短波長の可視光線の遮蔽機能を有するカバーガラスを創案すること。【解決手段】本発明のディスプレイ用カバーガラスは、表面に圧縮応力層を有するディスプレイ用カバーガラスであって、ガラス組成として、下記酸化物換算の質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％、ＣｅＯ２  ０．５〜３％（但し、０．５％を含まず）を含有することを特徴とする。【選択図】なし【特許請求の範囲】
【請求項１】
表面に圧縮応力層を有するディスプレイ用カバーガラスであって、ガラス組成として、下記酸化物換算の質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％、ＣｅＯ２  ０．５〜３％（但し、０．５％を含まず）を含有することを特徴とするディスプレイ用カバーガラス。
【請求項２】
Ｆｅ２Ｏ３の含有量が０．０５％以下であり、且つＴｉＯ２の含有量が０．０５％以下であることを特徴とするディスプレイ用カバーガラス。
【請求項３】
圧縮応力層の圧縮応力値が１００ＭＰａ以上であり、且つ圧縮応力層の応力深さが１０μｍ以上であることを特徴とする請求項１又は２に記載のディスプレイ用カバーガラス。
【請求項４】
厚みが０．３〜１．０ｍｍであることを特徴とする請求項１〜３の何れか一項に記載のディスプレイ用カバーガラス。
【請求項５】
液晶ディスプレイに用いることを特徴とする請求項１〜４の何れか一項に記載のディスプレイ用カバーガラス。
【請求項６】
ガラス組成として、下記酸化物換算の質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％、ＣｅＯ２  ０．５〜３％（但し、０．５％を含まず）を含有することを特徴とする強化用ガラス。
【発明の詳細な説明】
【技術分野】
【０００１】
本発明は、ディスプレイ用カバーガラスに関し、具体的には、強度が高く、且つ紫外線及び短波長の可視光線を効率良く吸収するディスプレイ用カバーガラスに関する。
【背景技術】
【０００２】
液晶ディスプレイには、バックライト光源として、薄型、軽量に適したＬＥＤ（発光ダイオード）が用いられるようになっている。現在は、青色ＬＥＤと緑色蛍光体、黄色蛍光体、赤色蛍光体等との組み合わせにより白色光源を合成し、カラーフィルターを通して３原色を作り出している。この方式では、青色光のスペクトル強度が比較的に高く、短波長の光は散乱し易い。このため、眼が疲れやすい等の弊害が指摘されている。また励起光の青色光と蛍光体により波長変換された蛍光との強度比が、蛍光体の劣化等で変わると、ホワイトバランスが変わって、色調が変化するという問題もある。
【０００３】
この問題に対して、励起光を紫外ＬＥＤに変更し、紫外線でＲＧＢ三原色の蛍光体を励起する白色ＬＥＤ光源が提案されている。この方式では、ホワイトバランスが変化することはないが、励起紫外光がディスプレイを通して眼に届くと、青色光の場合よりも更に弊害が大きくなる。よって、この場合、有害な紫外線が眼に入らないような方策が求められる。
【０００４】
ところで、近年の液晶ディスプレイは、タッチパネル方式を採用される傾向が顕著になっている。また、ノートＰＣ等の場合、タブレットＰＣ等に比べて、その画面サイズが大きくなる。
【先行技術文献】
【特許文献】
【０００５】
【特許文献１】特開２００７−９９５５７号公報
【発明の概要】
【発明が解決しようとする課題】
【０００６】
現在、ディスプレイ用カバーガラスは、表面に圧縮応力層を有する化学強化ガラスが主流である（例えば、特許文献１参照）。しかし、この強化ガラスは、眼に有害な紫外線又は短波長の可視光線を遮蔽するという機能を有していない。
【０００７】
そこで、本発明は、上記課題に鑑み成されたものであり、その技術的課題は、表面に圧縮応力層を有し、且つ紫外線及び短波長の可視光線の遮蔽機能を有するカバーガラスを創案することである。
【課題を解決するための手段】
【０００８】
本発明者は、種々の検討を行った結果、特定のガラス組成中にＣｅＯ２を所定量導入した後、強化処理を行い、これをディスプレイ用カバーガラスに用いると、上記技術的課題が解決し得ることを見出し、本発明として、提案するものである。すなわち、本発明のディスプレイ用カバーガラスは、表面に圧縮応力層を有するディスプレイ用カバーガラスであって、ガラス組成として、下記酸化物換算の質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％、ＣｅＯ２  ０．５〜３％（但し、０．５％を含まず）を含有することを特徴とする。ここで、「下記酸化物換算」とは、例えば、酸化セリウムの場合、Ｃｅ４＋の状態で存在する酸化セリウムのみならず、Ｃｅ３＋の状態で存在する酸化セリウムもＣｅＯ２換算した上でＣｅＯ２として表記することを意味する（他の酸化物も同様にして、表記の酸化物を基準にする）。
【０００９】
ＣｅＯ２は、ガラス中で３価又は４価のセリウムイオンとして存在する。３価及び４価のセリウムイオンは、本発明に係るガラス組成系において、波長２５０〜４２０ｎｍの光を効率良く吸収する。これにより、バックライト光源として３５０〜４０５ｎｍの紫外ＬＥＤを使用する場合に、励起光の一部が、蛍光体に吸収されずに、ディスプレイ表面まで到達しても、カバーガラスで遮蔽される。結果として、励起光の一部が、ディスプレイを見ている人の眼に届く事態が防止される。
【００１０】
本発明のディスプレイ用カバーガラスは、Ｆｅ２Ｏ３の含有量が０．０５％以下であり、且つＴｉＯ２の含有量が０．０５％以下であることが好ましい。ガラス組成中にＦｅ２Ｏ３、ＴｉＯ２を導入すると、ガラスが着色したり、色調が変化して、画面が暗くなるという不具合が生じる虞がある。特に、ＣｅＯ２とＴｉＯ２を共存させると、黄色に着色して、ディスプレイ用カバーガラスに使用し難くなる。そこで、上記のようにＦｅ２Ｏ３、ＴｉＯ２の含有量を規制すれば、このような不具合を防止し易くなる。
【００１１】
本発明のディスプレイ用カバーガラスは、圧縮応力層の圧縮応力値が１００ＭＰａ以上であり、且つ圧縮応力層の応力深さが１０μｍ以上であることが好ましい。本発明のディスプレイ用カバーガラスは、ガラス組成中にＣｅＯ２を含むため、紫外線を吸収するという効果を有すると共に、ガラス組成が所定範囲に規制されているため、圧縮応力が入り易く、強度が高まるという効果も有する。ここで、「圧縮応力層の圧縮応力値」と「圧縮応力層の応力深さ」は、表面応力計（例えば、株式会社東芝製ＦＳＭ−６０００）を用いて、試料を観察した際に、観察される干渉縞の本数とその間隔から算出される値を指す。
【００１２】
本発明のディスプレイ用カバーガラスは、厚みが０．３〜１．０ｍｍであることが好ましい。このようにすれば、強度を確保しつつ、紫外線を遮蔽することができる。
【００１３】
本発明のディスプレイ用カバーガラスは、液晶ディスプレイに用いることが好ましい。
【００１４】
本発明の強化用ガラスは、ガラス組成として、下記酸化物換算の質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％、ＣｅＯ２  ０．５〜３％（但し、０．５％を含まず）を含有することを特徴とする。
【発明を実施するための形態】
【００１５】
本発明のディスプレイ用カバーガラスは、その表面に圧縮応力層を有する。表面に圧縮応力層を形成する方法として、物理強化法と化学強化法がある。本発明のディスプレイ用カバーガラスは、化学強化法で作製されてなることが好ましい。
【００１６】
化学強化法は、ガラスの歪点以下の温度でイオン交換処理により、表面にイオン半径が大きいアルカリイオンを導入して、強化ガラスを作製する方法である。化学強化法で圧縮応力層を形成すれば、強化用ガラスの厚みが小さい場合でも、圧縮応力層を適正に形成し得ると共に、圧縮応力層を形成した後に、強化ガラスを切断しても、風冷強化法等の物理強化法のように、強化ガラスが容易に破壊しない。また、風冷強化法で強化ガラス板の反りが発生しないようにするためには、３ｍｍ以上の板厚が必要になるが、化学強化法であれば、３ｍｍ以下の板厚でも反りを抑制することができる。
【００１７】
本発明のディスプレイ用カバーガラスにおいて、上記のように各成分の含有範囲を限定した理由を下記に示す。なお、各成分の含有範囲の説明において、％表示は質量％を指す。
【００１８】
ＳｉＯ２は、ガラスのネットワークを形成する成分であり、その含有量は５０〜８０％であり、好ましくは５２〜７５％、５５〜７２％、５５〜７０％、特に５５〜６７．５％である。ＳｉＯ２の含有量が少な過ぎると、ガラス化し難くなり、また熱膨張係数が高くなり過ぎて、耐熱衝撃性が低下し易くなる。一方、ＳｉＯ２の含有量が多過ぎると、溶融性や成形性が低下し易くなり、また熱膨張係数が低くなり過ぎて、周辺材料の熱膨張係数に整合させ難くなる。
【００１９】
Ａｌ２Ｏ３は、イオン交換性能を高める成分であり、また歪点やヤング率を高める成分であり、その含有量は５〜２５％である。Ａｌ２Ｏ３の含有量が少な過ぎると、イオン交換性能を十分に発揮できない虞が生じる。よって、Ａｌ２Ｏ３の好適な下限範囲は７％以上、８％以上、１０％以上、特に１２％以上である。一方、Ａｌ２Ｏ３の含有量が多過ぎると、ガラスに失透結晶が析出し易くなって、オーバーフローダウンドロー法、フロート法等でガラス板を成形し難くなる。また熱膨張係数が低くなり過ぎて、周辺材料の熱膨張係数に整合させ難くなり、更には高温粘性が高くなり、溶融性が低下し易くなる。よって、Ａｌ２Ｏ３の好適な上限範囲は２２％以下、２０％以下、１８％以下、１７％以下、特に１６％以下である。
【００２０】
Ｂ２Ｏ３は、高温粘度や密度を低下させると共に、ガラスを安定化させて結晶を析出させ難くし、また液相温度を低下させる成分である。しかし、Ｂ２Ｏ３の含有量が多過ぎると、イオン交換処理によって、ヤケと呼ばれる表面の着色が発生したり、耐水性が低下したり、圧縮応力層の圧縮応力値が低下したり、圧縮応力層の応力深さが小さくなる傾向がある。よって、Ｂ２Ｏ３の含有量は０〜１５％であり、好ましくは０〜１３％、０．０１〜１２％、０．１〜１１％、０．１〜６％、特に０．５〜３％である。
【００２１】
Ｎａ２Ｏは、イオン交換成分であり、また高温粘度を低下させて、溶融性や成形性を高める成分である。また、Ｎａ２Ｏは、耐失透性を改善する成分でもある。Ｎａ２Ｏの含有量は１〜２０％である。Ｎａ２Ｏの含有量が少な過ぎると、溶融性が低下したり、熱膨張係数が低下したり、イオン交換性能が低下し易くなる。よって、Ｎａ２Ｏを導入する場合、Ｎａ２Ｏの好適な下限範囲は１０％以上、１１％以上、特に１２％以上である。一方、Ｎａ２Ｏの含有量が多過ぎると、熱膨張係数が高くなり過ぎて、耐熱衝撃性が低下したり、周辺材料の熱膨張係数に整合させ難くなる。また歪点が低下し過ぎたり、ガラス組成の成分バランスを欠き、かえって耐失透性が低下する場合がある。よって、Ｎａ２Ｏの好適な上限範囲は１７％以下、特に１６％以下である。
【００２２】
Ｋ２Ｏは、イオン交換を促進する成分であり、アルカリ金属酸化物の中では圧縮応力層の応力深さを増大させる効果が大きい成分である。また高温粘度を低下させて、溶融性や成形性を高める成分である。更には、耐失透性を改善する成分でもある。Ｋ２Ｏの含有量は０〜１０％である。Ｋ２Ｏの含有量が多過ぎると、熱膨張係数が高くなり過ぎて、耐熱衝撃性が低下したり、周辺材料の熱膨張係数に整合させ難くなる。また歪点が低下し過ぎたり、ガラス組成の成分バランスを欠き、かえって耐失透性が低下する傾向がある。よって、Ｋ２Ｏの好適な上限範囲は８％以下、６％以下、４％以下、特に２％未満である。
【００２３】
ＣｅＯ２は、ガラス中で３価又は４価のセリウムイオンとして存在する。３価及び４価のセリウムイオンは、本発明に係るガラス組成系において、波長２５０〜４２０ｎｍの光を効率良く吸収する。ＣｅＯ２の含有量は０．５超〜３％である。ＣｅＯ２の含有量が多過ぎると、セリウムイオンによる吸収が可視光の４２０ｎｍ以上の波長域まで広がり、ガラスが着色するようになる。よって、ＣｅＯ２の好適な上限範囲は２．５％以下、２．２％以下、特に２％以下である。ＣｅＯ２の含有量が少な過ぎると、紫外線の吸収が不十分になる。よって、ＣｅＯ２の好適な下限範囲は０．６％以上、０．７％以上、特に０．８％超である。
【００２４】
上記成分以外にも、例えば以下の成分を導入してもよい。
【００２５】
Ｌｉ２Ｏは、イオン交換成分であると共に、高温粘度を低下させて、溶融性や成形性を高める成分である。またヤング率を高める成分である。更にアルカリ金属酸化物の中では圧縮応力値を増大させる効果が大きい。しかし、Ｌｉ２Ｏの含有量が多過ぎると、液相粘度が低下して、ガラスが失透し易くなる。また、熱膨張係数が高くなり過ぎて、耐熱衝撃性が低下したり、周辺材料の熱膨張係数に整合させ難くなる。更に、低温粘性が低下し過ぎて、応力緩和が起こり易くなると、かえって圧縮応力値が小さくなる場合がある。従って、Ｌｉ２Ｏの含有量は、好ましくは０〜３．５％、０〜２％、０〜１％、０〜０．５％、特に０〜０．１％である。
【００２６】
Ｌｉ２Ｏ＋Ｎａ２Ｏ＋Ｋ２Ｏの好適な含有量は５〜２５％、１０〜２２％、１５〜２２％、特に１７〜２２％である。Ｌｉ２Ｏ＋Ｎａ２Ｏ＋Ｋ２Ｏの含有量が少な過ぎると、イオン交換性能や溶融性が低下し易くなる。一方、Ｌｉ２Ｏ＋Ｎａ２Ｏ＋Ｋ２Ｏの含有量が多過ぎると、ガラスが失透し易くなることに加えて、熱膨張係数が高くなり過ぎて、耐熱衝撃性が低下したり、周辺材料の熱膨張係数に整合させ難くなる。また歪点が低下し過ぎて、高い圧縮応力値が得られ難くなる場合がある。更に液相温度付近の粘性が低下して、高い液相粘度を確保し難くなる場合もある。なお、「Ｌｉ２Ｏ＋Ｎａ２Ｏ＋Ｋ２Ｏ」は、Ｌｉ２Ｏ、Ｎａ２Ｏ及びＫ２Ｏの合量である。
【００２７】
ＭｇＯは、高温粘度を低下させて、溶融性や成形性を高めたり、歪点やヤング率を高める成分であり、アルカリ土類金属酸化物の中では、イオン交換性能を高める効果が大きい成分である。しかし、ＭｇＯの含有量が多過ぎると、密度や熱膨張係数が高くなり易く、またガラスが失透し易くなる。よって、ＭｇＯの好適な上限範囲は１２％以下、１０％以下、８％以下、５％以下、特に４％以下である。なお、ガラス組成中にＭｇＯを導入する場合、ＭｇＯの好適な下限範囲は０．５％以上、１％以上、特に２％以上である。
【００２８】
ＣａＯは、他の成分と比較して、耐失透性の低下を伴うことなく、高温粘度を低下させて、溶融性や成形性を高めたり、歪点やヤング率を高める効果が大きい。ＣａＯの含有量は０〜１０％が好ましい。しかし、ＣａＯの含有量が多過ぎると、密度や熱膨張係数が高くなり、またガラス組成の成分バランスを欠いて、かえってガラスが失透し易くなったり、イオン交換性能が低下し易くなる。よって、ＣａＯの好適な含有量は０〜５％、０〜４％、０．０１〜３％、特に０．１〜２．５％である。
【００２９】
ＳｒＯは、耐失透性の低下を伴うことなく、高温粘度を低下させて、溶融性や成形性を高めたり、歪点やヤング率を高める成分である。ＳｒＯの含有量が多過ぎると、密度や熱膨張係数が高くなったり、イオン交換性能が低下したり、ガラス組成の成分バランスを欠いて、かえってガラスが失透し易くなる。ＳｒＯの好適な含有範囲は０〜５％、０〜３％、０〜１％、特に０〜０．１％である。
【００３０】
ＢａＯは、耐失透性の低下を伴うことなく、高温粘度を低下させて、溶融性や成形性を高めたり、歪点やヤング率を高める成分である。ＢａＯの含有量が多過ぎると、密度や熱膨張係数が高くなったり、イオン交換性能が低下したり、ガラス組成の成分バランスを欠いて、かえってガラスが失透し易くなる。ＢａＯの好適な含有範囲は０〜５％、０〜３％、０〜１％、特に０〜０．１％である。
【００３１】
ＺｎＯは、イオン交換性能を高める成分であり、特に圧縮応力値を増大させる効果が大きい成分である。また低温粘性を低下させずに、高温粘性を低下させる成分である。しかし、ＺｎＯの含有量が多過ぎると、ガラスが分相したり、耐失透性が低下したり、密度が高くなったり、圧縮応力層の応力深さが小さくなる傾向がある。よって、ＺｎＯの含有量は０〜６％、０〜５％、０〜１％、特に０〜０．５％が好ましい。
【００３２】
ＺｒＯ２は、イオン交換性能を顕著に高める成分であると共に、液相粘度付近の粘性や歪点を高める成分であるが、その含有量が多過ぎると、耐失透性が著しく低下する虞があり、また密度が高くなり過ぎる虞がある。よって、ＺｒＯ２の好適な上限範囲は１０％以下、８％以下、６％以下、特に５％以下である。なお、イオン交換性能を高めたい場合、ガラス組成中にＺｒＯ２を導入することが好ましく、その場合、ＺｒＯ２の好適な下限範囲は０．０１％以上、０．５％、１％以上、２％以上、特に４％以上である。
【００３３】
Ｐ２Ｏ５は、イオン交換性能を高める成分であり、特に圧縮応力層の応力深さを大きくする成分である。しかし、Ｐ２Ｏ５の含有量が多過ぎると、ガラスが分相し易くなる。よって、Ｐ２Ｏ５の好適な上限範囲は１０％以下、８％以下、６％以下、４％以下、特に２％以下である。
【００３４】
清澄剤として、Ａｓ２Ｏ３、Ｓｂ２Ｏ３、ＳｎＯ２、Ｆ、Ｃｌ、ＳＯ３の群（好ましくはＳｎＯ２、Ｃｌ、ＳＯ３の群）から選択された一種又は二種以上を０〜３００００ｐｐｍ（３％）導入してもよい。ＳｎＯ２＋ＳＯ３＋Ｃｌの含有量は、清澄効果を的確に享受する観点から、好ましくは０〜１００００ｐｐｍ、５０〜５０００ｐｐｍ、８０〜４０００ｐｐｍ、１００〜３０００ｐｐｍ、特に３００〜３０００ｐｐｍである。ここで、「ＳｎＯ２＋ＳＯ３＋Ｃｌ」は、ＳｎＯ２、ＳＯ３及びＣｌの合量を指す。
【００３５】
ＳｎＯ２の好適な含有範囲は０〜１００００ｐｐｍ、０〜７０００ｐｐｍ、特に５０〜６０００ｐｐｍである、Ｃｌの好適な含有範囲は０〜１５００ｐｐｍ、０〜１２００ｐｐｍ、０〜８００ｐｐｍ、０〜５００ｐｐｍ、特に５０〜３００ｐｐｍである。ＳＯ３の好適な含有範囲は０〜１０００ｐｐｍ、０〜８００ｐｐｍ、特に１０〜５００ｐｐｍである。
【００３６】
Ｎｄ２Ｏ３、Ｌａ２Ｏ３等の希土類酸化物は、ヤング率を高める成分であり、また補色となる色を加えると、消色して、ガラスの色味をコントロールし得る成分である。しかし、原料自体のコストが高く、また多量に導入すると、耐失透性が低下し易くなる。よって、希土類酸化物の含有量は、好ましくは４％以下、３％以下、２％以下、１％以下、特に０．５％以下である。
【００３７】
本発明では、環境面の配慮から、実質的にＡｓ２Ｏ３、Ｆ、ＰｂＯ、Ｂｉ２Ｏ３を含有しないことが好ましい。ここで、「実質的にＡｓ２Ｏ３を含有しない」とは、ガラス成分として積極的にＡｓ２Ｏ３を添加しないものの、不純物レベルで混入する場合を許容する趣旨であり、具体的には、Ａｓ２Ｏ３の含有量が５００ｐｐｍ未満であることを指す。「実質的にＦを含有しない」とは、ガラス成分として積極的にＦを添加しないものの、不純物レベルで混入する場合を許容する趣旨であり、具体的には、Ｆの含有量が５００ｐｐｍ未満であることを指す。「実質的にＰｂＯを含有しない」とは、ガラス成分として積極的にＰｂＯを添加しないものの、不純物レベルで混入する場合を許容する趣旨であり、具体的には、ＰｂＯの含有量が５００ｐｐｍ未満であることを指す。「実質的にＢｉ２Ｏ３を含有しない」とは、ガラス成分として積極的にＢｉ２Ｏ３を添加しないものの、不純物レベルで混入する場合を許容する趣旨であり、具体的には、Ｂｉ２Ｏ３の含有量が５００ｐｐｍ未満であることを指す。
【００３８】
本発明のディスプレイ用カバーガラスにおいて、各成分の好適な含有範囲を適宜選択して、好適なガラス組成範囲を特定することが可能である。その中でも、以下のガラス組成範囲は、特に好適である。
（１）ガラス組成として、下記酸化物換算の質量％で、ＳｉＯ２  ５０〜７０％、Ａｌ２Ｏ３  ７〜２０％、Ｂ２Ｏ３  ０〜１５％、Ｎａ２Ｏ  １０〜１８％、Ｋ２Ｏ  ０〜８％、ＣｅＯ２  ０．５〜３％を含有、
（２）ガラス組成として、下記酸化物換算の質量％で、ＳｉＯ２  ５０〜７０％、Ａｌ２Ｏ３  ８〜２０％、Ｂ２Ｏ３  ０〜１２％、Ｎａ２Ｏ  １１〜１８％、Ｋ２Ｏ  ０〜６％、ＣｅＯ２  ０．５〜２．５％を含有、
（３）ガラス組成として、下記酸化物換算の質量％で、ＳｉＯ２  ５０〜７０％、Ａｌ２Ｏ３  １０〜１８％、Ｂ２Ｏ３  ０．１〜３％、Ｎａ２Ｏ  １２〜１７％、Ｋ２Ｏ  ０〜４％、ＣｅＯ２  ０．５〜２．５％を含有、
（４）ガラス組成として、下記酸化物換算の質量％で、ＳｉＯ２  ５０〜７０％、Ａｌ２Ｏ３  １２〜１８％、Ｂ２Ｏ３  ０．１〜３％、Ｎａ２Ｏ  １２〜１６％、Ｋ２Ｏ  ０〜４％、ＣｅＯ２  ０．５〜２％を含有。
【００３９】
本発明のディスプレイ用カバーガラスは、表面に圧縮応力層を有している。圧縮応力層の圧縮応力値は、好ましくは１００ＭＰａ以上、３００ＭＰａ以上、４００ＭＰａ以上、５００ＭＰａ以上、特に６００ＭＰａ以上である。圧縮応力値が大きい程、カバーガラスの強度が高くなる。一方、表面に極端に大きな圧縮応力が形成されると、表面にマイクロクラックが発生して、かえってカバーガラスの強度が低下する虞がある。また、カバーガラス板に内在する引っ張り応力が極端に高くなる虞がある。このため、圧縮応力層の圧縮応力値は１５００ＭＰａ以下が好ましい。なお、ガラス組成中のＡｌ２Ｏ３、ＺｒＯ２、ＭｇＯ、ＺｎＯの含有量を増加させたり、ＳｒＯ、ＢａＯの含有量を低減すれば、圧縮応力値が大きくなる傾向がある。また、イオン交換時間を短くしたり、イオン交換溶液の温度を下げれば、圧縮応力値が大きくなる傾向がある。
【００４０】
圧縮応力層の応力深さは、好ましくは１０μｍ以上、２５μｍ以上、４０μｍ以上、特に４５μｍ以上である。圧縮応力層の応力深さが大きい程、カバーガラスに深い傷が付いても、カバーガラスが割れ難くなると共に、強度のばらつきが小さくなる。一方、圧縮応力層の応力深さが大きい程、カバーガラスを作製する際に、強化ガラスを切断し難くなる。このため、圧縮応力層の応力深さは、好ましくは５００μｍ以下、２００μｍ以下、１５０μｍ以下、特に９０μｍ以下である。なお、ガラス組成中のＫ２Ｏ、Ｐ２Ｏ５の含有量を増加させたり、ＳｒＯ、ＢａＯの含有量を低減すれば、圧縮応力層の応力深さが大きくなる傾向がある。また、イオン交換時間を長くしたり、イオン交換溶液の温度を上げれば、圧縮応力層の応力深さが大きくなる傾向がある。
【００４１】
本発明のディスプレイ用カバーガラスにおいて、密度は、好ましくは２．６ｇ／ｃｍ３以下、特に２．５５ｇ／ｃｍ３以下である。密度が小さい程、カバーガラスを軽量化することができる。なお、ガラス組成中のＳｉＯ２、Ｂ２Ｏ３、Ｐ２Ｏ５の含有量を増加させたり、アルカリ金属酸化物、アルカリ土類金属酸化物、ＺｎＯ、ＺｒＯ２、ＴｉＯ２の含有量を低減すれば、密度が低下し易くなる。
【００４２】
３０〜３８０℃の温度範囲における熱膨張係数は、好ましくは４０〜１２０×１０−７／℃、４５〜１１０×１０−７／℃、５０〜１１０×１０−７／℃、特に６０〜１０５×１０−７／℃である。熱膨張係数を上記範囲に規制すれば、金属、有機系接着剤等の周辺材料の熱膨張係数に整合し易くなり、金属、有機系接着剤等の周辺材料の剥離を防止し易くなる。なお、ガラス組成中のアルカリ金属酸化物、アルカリ土類金属酸化物の含有量を増加すれば、熱膨張係数が高くなり易く、逆にアルカリ金属酸化物、アルカリ土類金属酸化物の含有量を低減すれば、熱膨張係数が低下し易くなる。ここで、「３０〜３８０℃の温度範囲における熱膨張係数」は、例えば、ディラトメーターにより測定可能である。
【００４３】
歪点は、好ましくは５００℃以上、５１０℃以上、特に５２０℃以上である。歪点が高い程、耐熱性が向上し、カバーガラスを熱処理する場合、圧縮応力層が消失し難くなる。また、歪点が高い程、イオン交換処理の際に応力緩和が生じ難くなるため、圧縮応力値を維持し易くなる。なお、ガラス組成中のアルカリ土類金属酸化物、Ａｌ２Ｏ３、ＺｒＯ２、Ｐ２Ｏ５の含有量を増加させたり、アルカリ金属酸化物の含有量を低減すれば、歪点が高くなり易い。ここで、「歪点」は、ＡＳＴＭ  Ｃ３３６の方法に基づいて測定した値である。
【００４４】
１０４．０ｄＰａ・ｓにおける温度は、好ましくは１２８０℃以下、１２３０℃以下、１２００℃以下、１１８０℃以下、特に１１６０℃以下が好ましい。１０４．０ｄＰａ・ｓにおける温度が低い程、成形設備への負担が軽減されて、成形設備が長寿命化し、結果として、カバーガラスの製造コストを低廉化し易くなる。なお、アルカリ金属酸化物、アルカリ土類金属酸化物、ＺｎＯ、Ｂ２Ｏ３、ＴｉＯ２の含有量を増加させたり、ＳｉＯ２、Ａｌ２Ｏ３の含有量を低減すれば、１０４．０ｄＰａ・ｓにおける温度が低下し易くなる。ここで、「１０４．０ｄＰａ・ｓにおける温度」は、白金球引き上げ法で測定した値を指す。
【００４５】
１０２．５ｄＰａ・ｓにおける温度は、好ましくは１６２０℃以下、１５５０℃以下、１５３０℃以下、１５００℃以下、特に１４５０℃以下である。１０２．５ｄＰａ・ｓにおける温度が低い程、低温溶融が可能になり、溶融窯等のガラス製造設備への負担が軽減されると共に、泡品位を高め易くなる。すなわち、１０２．５ｄＰａ・ｓにおける温度が低い程、カバーガラスの製造コストを低廉化し易くなる。なお、１０２．５ｄＰａ・ｓにおける温度は、溶融温度に相当する。また、ガラス組成中のアルカリ金属酸化物、アルカリ土類金属酸化物、ＺｎＯ、Ｂ２Ｏ３、ＴｉＯ２の含有量を増加させたり、ＳｉＯ２、Ａｌ２Ｏ３の含有量を低減すれば、１０２．５ｄＰａ・ｓにおける温度が低下し易くなる。ここで、「１０２．５ｄＰａ・ｓにおける温度」は、白金球引き上げ法で測定した値を指す。
【００４６】
液相温度は、好ましくは１１００℃以下、１０５０℃以下、１０００℃以下、９５０℃以下、９００℃以下、特に８８０℃以下が好ましい。なお、液相温度が低い程、耐失透性や成形性が向上する。なお、ガラス組成中のＮａ２Ｏ、Ｋ２Ｏ、Ｂ２Ｏ３の含有量を増加させたり、Ａｌ２Ｏ３、Ｌｉ２Ｏ、ＭｇＯ、ＺｎＯ、ＴｉＯ２、ＺｒＯ２の含有量を低減すれば、液相温度が低下し易くなる。ここで、「液相温度」は、標準篩３０メッシュ（篩目開き５００μｍ）を通過し、５０メッシュ（篩目開き３００μｍ）に残るガラス粉末を白金ボートに入れた後、温度勾配炉中に２４時間保持して、結晶が析出する温度を測定した値を指す。
【００４７】
液相粘度は、好ましくは１０４．０ｄＰａ・ｓ以上、１０４．４ｄＰａ・ｓ以上、１０４．８ｄＰａ・ｓ以上、１０５．０ｄＰａ・ｓ以上、１０５．４ｄＰａ・ｓ以上、１０５．６ｄＰａ・ｓ以上、１０６．０ｄＰａ・ｓ以上、１０６．２ｄＰａ・ｓ以上、特に１０６．３ｄＰａ・ｓ以上である。なお、液相粘度が高い程、耐失透性や成形性が向上する。また、ガラス組成中のＮａ２Ｏ、Ｋ２Ｏの含有量を増加させたり、Ａｌ２Ｏ３、Ｌｉ２Ｏ、ＭｇＯ、ＺｎＯ、ＴｉＯ２、ＺｒＯ２の含有量を低減すれば、液相粘度が高くなり易い。ここで、「液相粘度」は、液相温度におけるガラスの粘度を白金球引き上げ法で測定した値を指す。
【００４８】
β−ＯＨ値は０．５ｍｍ−１以下、０．４ｍｍ−１以下、０．３ｍｍ−１以下、０．２８ｍｍ−１以下、０．２５ｍｍ−１以下、特に０．２２ｍｍ−１以下が好ましい。β−ＯＨ値が小さい程、イオン交換性能が向上する。
【００４９】
ここで、「β−ＯＨ値」は、ＦＴ−ＩＲを用いてガラスの透過率を測定し、下記の式を用いて求めた値を指す。
β−ＯＨ値  ＝  （１／Ｘ）ｌｏｇ（Ｔ１／Ｔ２）
Ｘ：試料厚み（ｍｍ）
Ｔ１：参照波長３８４６ｃｍ−１における透過率（％）
Ｔ２：水酸基吸収波長３６００ｃｍ−１付近における最小透過率（％）
【００５０】
（１）含水量の低い原料を選択する、（２）原料中に水分を添加しない、（３）水分量を減少させる成分（Ｃｌ、ＳＯ３等）の添加量を増やす、（４）炉内雰囲気中の水分量を低下させる、（５）溶融ガラス中でＮ２バブリングを行う、（６）小型溶融炉を採用する、或いは（７）溶融ガラスの流量を速くすると、β―ＯＨ値が小さくなる。
【００５１】
本発明のディスプレイ用カバーガラスにおいて、厚み（板状の場合は、板厚）は、好ましくは１．０ｍｍ以下、０．８ｍｍ以下、特に０．７ｍｍ以下である。厚みが大き過ぎると、カバーガラスの質量が大きくなるため、ディスプレイの質量が増加して、携帯性が低下する。一方、厚みが小さ過ぎると、所望の強度を得難くなる。よって、厚みは、好ましくは０．２ｍｍ以上、０．３ｍｍ以上、特に０．４ｍｍ以上である。
【００５２】
波長３５０ｎｍの透過率は０．９ｍｍの厚みで５０％以下（望ましくは４０％以下、特に３５％以下）が好ましい。波長３５０ｎｍの透過率が高過ぎると、紫外線の遮蔽能力を確保し難くなる。波長５００ｎｍの透過率は０．９ｍｍの厚みで８０％以上（望ましくは８３％以上、特に８５％以上）が好ましい。波長５００ｎｍの透過率が低過ぎると、ディスプレイの視認性が低下し易くなる。なお、透過率は、常法により測定可能であり、例えば、測定装置はＵＶ−３１００ＰＣ（島津製作所製）を使用し、スリット幅：２．０ｎｍ、スキャン速度：中速、サンプリングピッチ：０．５ｎｍの条件で測定可能である。
【００５３】
本発明のディスプレイ用カバーガラスにおいて、カバーガラスの切断面と表面が交差する端縁領域の一部又は全部に面取り加工が施されていることが好ましく、少なくとも表示側の端縁領域の一部又は全部に面取り加工が施されていることが好ましい。面取り加工として、Ｒ面取りが好ましく、この場合、曲率半径０．０５〜０．５ｍｍのＲ面取りが好ましい。また、０．０５〜０．５ｍｍのＣ面取りも好適である。更に、面取り面の表面粗さＲａは１ｎｍ以下、０．７ｎｍ以下、０．５ｎｍ以下、特に０．３ｎｍ以下が好ましい。このようにすれば、端縁領域を起点としたクラックを防止し易くなる。ここで、「表面粗さＲａ」は、ＪＩＳ  Ｂ０６０１：２００１に準拠した方法で測定した値を指す。
【００５４】
本発明の強化用ガラスは、ガラス組成として、下記酸化物換算の質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％、ＣｅＯ２  ０．５〜３％を含有することを特徴とする。本発明の強化用ガラスの好適なガラス組成、ガラス特性等は、本発明のディスプレイ用カバーガラスの説明欄に既に記載済みであり、ここでは詳細な説明を省略する。
【００５５】
本発明の強化用ガラスは、４３０℃のＫＮＯ３溶融塩中で４時間のイオン交換処理を行った場合、表面の圧縮応力層の圧縮応力値が１００ＭＰａ以上、且つ圧縮応力層の応力深さが１０μｍ以上になることが好ましく、更に圧縮応力層の圧縮応力値が２００ＭＰａ以上、且つ圧縮応力層の応力深さが２０μｍ以上になることが好ましく、特に圧縮応力層の圧縮応力値が６００ＭＰａ以上、且つ圧縮応力層の応力深さが４０μｍ以上になることが好ましい。
【００５６】
イオン交換処理の際、ＫＮＯ３溶融塩の温度は４００〜５５０℃が好ましく、イオン交換時間は２〜１０時間、特に４〜８時間が好ましい。このようにすれば、圧縮応力層を適正に形成し易くなる。なお、本発明の強化用ガラスは、上記のガラス組成を有するため、ＫＮＯ３溶融塩とＮａＮＯ３溶融塩の混合物等を使用しなくても、圧縮応力層の圧縮応力値や応力深さを大きくすることができる。
【００５７】
以下のようにして、本発明の強化用ガラス及びディスプレイ用カバーガラス（強化ガラス）を作製することができる。
【００５８】
まず上記のガラス組成になるように調合したガラス原料を連続溶融炉に投入して、１５００〜１６００℃で加熱溶融し、清澄した後、成形装置に供給した上で板状等に成形し、徐冷することにより、強化用ガラスを作製することができる。
【００５９】
板状に成形する方法として、オーバーフローダウンドロー法を採用することが好ましい。オーバーフローダウンドロー法は、大量のガラス板を安価に作製し得ると共に、大型のガラス板も容易に作製し得る方法である。
【００６０】
オーバーフローダウンドロー法以外にも、種々の成形方法を採用することができる。例えば、フロート法、ダウンドロー法（スロットダウン法、リドロー法等）、ロールアウト法、プレス法等の成形方法を採用することができる。
【００６１】
次に、得られた強化用ガラスを強化処理することにより、強化ガラスを作製することができる。強化ガラスを所定寸法に切断する時期は、強化処理の前でもよいが、強化処理の後に行う方がコスト面から有利である。
【００６２】
強化処理として、イオン交換処理が好ましい。イオン交換処理の条件は、特に限定されず、強化用ガラスの粘度特性、用途、厚み、内部の引っ張り応力等を考慮して最適な条件を選択すればよい。例えば、イオン交換処理は、４００〜５５０℃のＫＮＯ３溶融塩中に、ガラスを１〜８時間浸漬することで行うことができる。特に、ＫＮＯ３溶融塩中のＫイオンをガラス中のＮａ成分とイオン交換すると、表面に圧縮応力層を効率良く形成することができる。
【実施例】
【００６３】
以下、実施例に基づいて、本発明を説明する。なお、以下の実施例は、単なる例示である。本発明は、以下の実施例に何ら限定されない。
【００６４】
表１は、本発明の実施例（試料Ｎｏ．１〜４）及び比較例（試料Ｎｏ．５）を示している。
【００６５】
【表１】
2014214073.tif 000002
【００６６】
次のようにして表中の各試料を作製した。まず表中のガラス組成になるように、ガラス原料を調合し、白金ポットを用いて１５８０℃で８時間溶融した。その後、得られた溶融ガラスをカーボン板の上に流し出して、板状に成形した。得られたガラス板について、種々の特性を評価した。
【００６７】
密度は、周知のアルキメデス法によって測定した値である。
【００６８】
熱膨張係数は、ディラトメーターを用いて、３０〜３８０℃の温度範囲における平均熱膨張係数を測定した値である。
【００６９】
歪点、徐冷点は、ＡＳＴＭ  Ｃ３３６の方法に基づいて測定した値である。
【００７０】
軟化点は、ＡＳＴＭ  Ｃ３３８の方法に基づいて測定した値である。
【００７１】
１０４．０ｄＰａ・ｓ、１０３．０ｄＰａ・ｓ、１０２．５ｄＰａ・ｓにおける温度は、白金球引き上げ法で測定した値である。
【００７２】
液相温度は、標準篩３０メッシュ（篩目開き５００μｍ）を通過し、５０メッシュ（篩目開き３００μｍ）に残るガラス粉末を白金ボートに入れた後、温度勾配炉中に２４時間保持して、結晶の析出する温度を測定した値である。
【００７３】
表１から明らかなように、試料Ｎｏ．１〜４は、密度が２．５２ｇ／ｃｍ３以下、熱膨張係数が６１〜９９×１０−７／℃であり、強化ガラスの素材、つまり強化用ガラスとして好適であった。また１０４．０ｄＰａ・ｓにおける温度が１１０５℃以下であるため、成形設備の負担が軽く、しかも１０２．５ｄＰａ・ｓにおける温度が１４８０℃以下であるため、生産性が高く、大量のガラス板を安価に作製できるものと考えられる。なお、イオン交換処理の前後で、ガラス表層におけるガラス組成が微視的に異なるものの、ガラス全体として見た場合、ガラス組成は実質的に相違しない。
【００７４】
次に、各試料を４３０℃のＫＮＯ３溶融塩中に４時間浸漬することにより、イオン交換処理を行った後、各試料の表面を洗浄した。続いて、表面応力計（株式会社東芝製ＦＳＭ−６０００）を用いて観察される干渉縞の本数とその間隔から表面の圧縮応力層の圧縮応力値と応力深さを算出した。算出に当たり、各試料の屈折率を１．５２、光学弾性定数を２８［（ｎｍ／ｃｍ）／ＭＰａ］とした。
【００７５】
表１から明らかなように、試料Ｎｏ．１〜４は、圧縮応力値が６８０ＭＰａ以上、応力深さが１５μｍ以上であった。
【００７６】
紫外線の遮蔽能力は３５０ｎｍの透過率で評価し、可視光線の透過特性は５００ｎｍの透過率で評価した。測定装置はＵＶ−３１００ＰＣ（島津製作所製）を使用し、スリット幅：２．０ｎｍ、スキャン速度：中速、サンプリングピッチ：０．５ｎｍで測定を行った。
【００７７】
表１から明らかなように、試料Ｎｏ．１〜４は、波長３５０ｎｍの透過率が厚み０．５〜０．９ｍｍの範囲で５〜３２％であった。試料Ｎｏ．５は、波長３５０ｎｍの透過率が０．９ｍｍの厚みで８６％であり、紫外線の遮蔽能力が低かった。なお、試料Ｎｏ．１〜５は、何れも波長５００ｎｍの透過率が高かった。